(57)【要約】【課題】外郭部材に弾性をもった樹脂材料を使用することで、プロテクターの装着競技者ばかりでなく、衝突した相手側競技者の衝撃力を緩和し、怪我等を未然に防止することが出来る上に、プロテクターの耐久性を向上させることが出来るスポーツ用プロテクターを提供する。【解決手段】各プロテクターは、図２に示すように樹脂製の外郭部材５と、外郭部材５の内面側に配設した緩衝材６とで構成され、この発明の実施形態では、特に外郭部材５を、熱可塑性樹脂材料を連続層とし、ゴム組成物を分散層とした熱可塑性エラストマー組成物により構成し、また緩衝材６としては、従来と同様なウレタンフォーム材等の発泡フォーム材が使用されている。熱可塑性エラストマー組成物としては、少なくとも０°Ｃ以下のtan δのピークを持ち、かつ室温におけるデュロメータＤ硬度が４０以上でことが好ましい。【選択図】  図２
2005194637.tif 000002
【特許請求の範囲】
【請求項１】
樹脂製の外郭部材と、外郭部材の内面側に配設した緩衝材とから成るスポーツ用プロテクターにおいて、
前記外郭部材を、熱可塑性樹脂材料を連続層とし、ゴム組成物を分散層とした熱可塑性エラストマー組成物により構成したことを特徴とするスポーツ用プロテクター。
【請求項２】
前記熱可塑性エラストマー組成物は、少なくとも０°Ｃ以下のtan δのピークを持ち、かつ室温におけるデュロメータＤ硬度が４０以上である請求項１に記載のスポーツ用プロテクター。
【発明の詳細な説明】
【技術分野】
【０００１】
この発明は、種々のスポーツに適用出来るスポーツ用プロテクターに係わり、更に詳しくはプロテクターの装着者に限らず、相手方の衝撃を吸収緩和することが出来るあらゆるスポーツに適用可能なスポーツ用プロテクターに関するものである。
【背景技術】
【０００２】
従来、野球，サッカー，アメリカンフットボール，アイスホッケー等のように、ボールが当たったり、競技者同士が激しく衝突するスポーツでは、競技者が怪我をするのを防止したり、衝撃を緩和する目的から、人体のあらゆる箇所（頭部，肩部，胸部，肘，膝，股，手首，足首等）に、その形態に適応したプロテクターを装着することが行われている（例えば、特許文献１参照）。
【０００３】
ところで、従来のスポーツ用プロテクターは、硬質の樹脂材料から成る外郭部材と、外郭部材の内面側に貼付けて配設したウレタンフォーム材等から成る緩衝材とで構成されているのが一般的である。
【０００４】
然しながら、外郭部材は硬質の樹脂材料で形成されているために、一定以上の強い衝撃力が加わった場合には、割れたり、また割れた破片が競技者の身体の一部に突き刺さる等の危険があり、また外側が硬質であるため、衝突した他人の衝撃力も大きく、特にプロテクターを装着していない部分に当たった場合には、怪我の原因となる問題があった。
【特許文献１】特開平７−１００２３９号公報
【発明の開示】
【発明が解決しようとする課題】
【０００５】
この発明はかかる従来の問題点に着目し、外郭部材に弾性をもった樹脂材料を使用することで、プロテクターの装着競技者ばかりでなく、衝突した相手側競技者の衝撃力を緩和し、怪我等を未然に防止することが出来る上に、プロテクターの耐久性を向上させることが出来るスポーツ用プロテクターを提供することを目的とするものである。
【課題を解決するための手段】
【０００６】
この発明は上記目的を達成するため、外郭部材を、熱可塑性樹脂材料を連続層とし、ゴム組成物を分散層とした熱可塑性エラストマー組成物により構成したことを要旨とするものである。
【０００７】
ここで、前記熱可塑性エラストマー組成物は、少なくとも０°Ｃ以下のtan δのピークを持ち、かつ室温におけるデュロメータＤ硬度が４０以上となるのが好ましい。
【０００８】
このように、外郭部材を構成することで、プロテクターの装着競技者ばかりでなく、衝突した相手側競技者の衝撃力を緩和し、怪我等を未然に防止することが出来る上に、プロテクターの耐久性を向上させることが出来るものである。
【発明の効果】
【０００９】
この発明は、上記のように外郭部材を、熱可塑性樹脂材料を連続層とし、ゴム組成物を分散層とした熱可塑性エラストマー組成物により構成したので、プロテクターの装着競技者ばかりでなく、衝突した相手側競技者の衝撃力を緩和し、怪我等を未然に防止することが出来る上に、プロテクターの耐久性を向上させることが出来る効果があり、あらゆるスポーツのプロテクターに適用することが出来る。
【発明を実施するための最良の形態】
【００１０】
以下、添付図面に基づき、この発明の実施形態を説明する。
【００１１】
図１は、スポーツ用プロテクターの一つとして使用されるアメリカン・フットボールのプロテクターの一部を示し、１はヘルメット、２はショルダーパッド、３はブロッキングパッドを示し、また図３は野球用のヘルメット４の斜視図を示している。
【００１２】
これらの各プロテクターは、図２に示すように樹脂製の外郭部材５と、外郭部材５の内面側に配設した緩衝材６とで構成され、この発明の実施形態では、特に外郭部材５を、熱可塑性樹脂材料を連続層とし、ゴム組成物を分散層とした熱可塑性エラストマー組成物により構成し、また緩衝材６としては、従来と同様なウレタンフォーム材等の発泡フォーム材が使用されている。
【００１３】
上記、熱可塑性エラストマー組成物としては、少なくとも０°Ｃ以下のtan δのピークを持ち、かつ室温におけるデュロメータＤ硬度が４０以上であるように材料を選択するのが好ましい。
【００１４】
即ち、熱可塑性エラストマー組成物として、０°Ｃ以下にtan δのピークを持たせることで、変形速度が非常に速い領域の衝撃吸収性を高めることが出来、衝撃力を熱可塑性エラストマー組成物から成る外郭部材５の表面において分散させ、更にウレタンフォーム材等による緩衝材６の変形によって分散された衝撃力を吸収緩和させるものである。
【００１５】
この結果、プロテクターの着用した競技者ばかりでなく、衝突した相手方の競技者の衝撃力を緩和させることが出来、これは熱可塑性樹脂材料に分散層として混合したゴム組成物の成分によりもたらすことが出来るのである。
【００１６】
この発明に用いる熱可塑性エラストマー組成物を構成する熱可塑性樹脂としては、例えば、ポリアミド系樹脂、ポリエステル系樹脂、ポリニトリル系樹脂、ポリメタクリレート系樹脂、ポリビニル系樹脂、セルロース系樹脂、フッ素系樹脂、イミド系樹脂、ポリオレフィン系樹脂等が好適に例示される。
【００１７】
より具体的には、ポリアミド系樹脂としてはナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６（ＭＸＤ６）、ナイロン６Ｔ、ナイロン６／６Ｔ共重合体、ナイロン６６／ＰＰ共重合体、ナイロン６６／ＰＰＳ共重合体等が；ポリエステル系樹脂としてはポリブチレンテレフタレート（ＰＢＴ）、ポリエチレンテレフタレート（ＰＥＴ）、ポリエチレンイソフタレート（ＰＥＩ）、ＰＥＴ／ＰＥＩ共重合体、ポリアリレート（ＰＡＲ）、ポリブチレンナフタレート（ＰＢＮ）、液晶ポリエステル、ポリオキシアルキレンジイミドジ酸／ポリブチレートフタレート共重合体などの芳香族ポリエステル等が；ポリニトリル系樹脂としてはポリアクリロニトリル（ＰＡＮ）、ポリメタクリロニトリル、アクリロニトリル／スチレン共重合体（ＡＳ）、メタクリロニトリル／スチレン共重合体、メタクリロニトリル／スチレン／ブタジエン共重合体等が；ポリメタクリレート系樹脂としてはポリメタクリル酸メチル（ＰＭＭＡ）、ポリメタクリル酸エチル等が；ポリビニル系樹脂としては酢酸ビニル（ＥＶＡ）、ポリビニルアルコール（ＰＶＡ）、ビニルアルコール／エチレン共重合体（ＥＶＯＨ）、ポリ塩化ビニリデン（ＰＶＤＣ）、ポリ塩化ビニル（ＰＶＣ）、塩化ビニル／塩化ビニリデン共重合体、塩化ビニリデン／メチルアクリレート共重合体等が；セルロース系樹脂としては酢酸セルロース、酢酸酪酸セルロース等が；フッ素系樹脂としてはポリフッ化ビニリデンＰＶＤＦ）、ポリフッ化ビニル（ＰＶＦ）、ポリクロルフルオロエチレン（ＰＣＴＦＥ）、テトラフロロエチレン／エチレン共重合体（ＥＴＦＥ）等が；イミド系樹脂としては芳香族ポリイミド（ＰＩ）等が；ポリオレフィン系樹脂としてはオレフィンの単独または共重合体、すなわち、エチレン、プロピレン、１−ブテン、１−ペンテン、３−メチル−ブテン、１−ヘキセン、３−メチル１−ペンテン、４−メチル１−ペンテン、１−オクテン等の単独または共重合体、さらに、オレフィンの単独または共重合体と他の熱可塑性樹脂との共重合体等がそれぞれ好適に例示される。
【００１８】
特に、ポリオレフィン系樹脂が好適に用いられる。ポリオレフィン系樹脂の場合、ポリプロピレン（ＰＰ）系樹脂、中でも特に、アイソタクティック、シンジオタクティック、アタクティックの立体化学構造を有するポリプロピレン系樹脂で、軟化温度が１００°Ｃ以上で、かつ溶融温度が２５０°Ｃ以下の条件を満たすものが好適に利用される。
【００１９】
この発明の組成物に配合されるゴム組成物は少なくとも一部が加硫されたものである。成分Ｂとして利用されるゴム成分としては、ジエン系ゴムおよびその水素添加物、オレフィン系ゴム、含ハロゲン系ゴム、シリコンゴム、含イオウゴム、フッ素ゴム、および熱可塑性エラストマーからなる群より選択される１以上が好適に例示される。
【００２０】
具体的には、ジエン系ゴムおよびその水素添加物としては、天然ゴム（ＮＲ）、イソプレンゴム（ＩＲ）、エポキシ化天然ゴム、スチレン・ブタジエンゴム（ＳＢＲ）、ブタジエンゴム（ＢＲ高シスＢＲおよび低シスＢＲ）、アクリロニトリル・ブタジエンゴム（ＮＢＲ）、水素化ＮＢＲ、水素化ＳＢＲ等が；オレフィン系ゴムとしては、エチレン・プロピレン共重合ゴム（ＥＰＭ）、エチレン・プロピレン・ジエン共重合ゴム（ＥＰＤＭ）、マレイン酸変性エチレン・プロピレン共重合ゴム（Ｍ−ＥＰＭ）、ブチルゴム（ＩＩＲ）、イソブチレンと芳香族ビニルあるいはジエン系モノマーの共重合体、アクリルゴム（ＡＣＭ）、アイオノマー等が；含ハロゲンゴムとしては、臭素化ブチルゴム（Ｂｒ−ＩＩＲ）、塩素化ブチルゴム（Ｃｌ−ＩＩＲ）、イソブチレン・パラメチルスチレン共重合体の臭素化物（Ｂｒ−ＩＰＭＳ）、クロロプレンゴム（ＣＲ）、ヒドリンゴム（ＣＨＲ、ＣＨＣ）、クロロスルホン化ポリエチレン（ＣＳＭ）、塩素化ポリエチレン（ＣＭ）、マレイン酸変性塩素化ポリエチレン（Ｍ−ＣＭ）等が；シリコンゴムとしては、メチルビニルシリコンゴム、ジメチルシリコンゴム、メチルフェニルビニルシリコンゴム等が；含イオウゴムとしては、ポリスルフィドゴム等が；フッ素ゴムとしては、ビニリデンフルオライド系ゴム、含フッ素ビニルエーテル系ゴム、テトラフルオロエチレン−プロピレン系ゴム、含フッ素シリコン系ゴム、含フッ素ホスファゼン系ゴム等が；熱可塑性エラストマーとしては、スチレン系エラストマー、ポリオレフィン系エラストマー、ポリエステル系エラストマー、ポリウレタン系エラストマー、ポリアミド系エラストマー等が；それぞれ好適に例示される。
【００２１】
特に、ＥＰＭ系ゴムやＥＰＤＭ系ゴム（あるいはこれらを含むゴム組成物）等のオレフィン系ゴム（組成物）が、後述する本発明の熱可塑性エラストマー組成物の製造方法による混練加工時や、本発明の熱可塑性エラストマー組成物を用いた押出成型や射出成型等の成型加工時における良好な熱安定性等の理由で好適に利用される。中でも特に、エチレンおよびプロピレン、あるいはさらに若干のジシクロペンタジエン、エチリデンノルボルネン、１，４−ヘキサジエン等の若干のジエン成分を有する２元または３元共重合体であるＥＰＭおよび／またはＥＰＤＭ、さらにこれらＥＰＭおよび／またはＥＰＤＭを無水マレイン酸等で変性してなるマレイン酸変性ＥＰＭおよび／またはＥＰＤＭは好適に利用可能である。
【００２２】
このエラストマー組成物は、熱可塑性樹脂とゴム組成物とを、２軸混練押出機等で溶融混練し、連続相を形成する熱可塑性樹脂中にゴム組成物を分散させ、この状態（混練下）で引き続き加硫剤を添加し、ゴム組成物を混練中にすなわち動的に加硫させることにより形成することができる。加硫剤の種類や動的な加硫条件（温度、時間）等は、添加する成分Ｂに応じて適宜決定すればよく、特に限定はない。
【００２３】
なお、外郭部材５がゴム材料のみでは、柔らかすぎてスポーツ用プロテクターとしての機能を十分に発揮させることはできないが、上述したように熱可塑性樹脂材料を連続層とし、ゴム組成物を分散層とした熱可塑性エラストマー組成物とすることで、室温域では高硬度を維持することが出来るため、プロテクターとして最適な材料となるものである。
【００２４】
従って、スポーツの種類により、それに使用するプロテクターは異なり、競技時の衝撃力の相違により、前記外郭部材５を構成する熱可塑性樹脂材料とゴム組成物との量や種類を選択して調整して製造することが好ましい。
【００２５】
図３（ａ），（ｂ）及び図４は、この発明の外郭部材５を実施した野球用レガース７の正面図、背面図、Ｂ−Ｂ矢視断面図を示し、この実施形態も、外郭部材５に熱可塑性樹脂材料を連続層とし、ゴム組成物を分散層とした熱可塑性エラストマー組成物を使用し、緩衝材６としては、従来と同様なウレタンフォーム材等の発泡フォーム材が使用されている。
【００２６】
なお、野球用レガース７の外郭部材５は、上記のアメリカン・フットボールのヘルメット１とは、加わる衝撃力が若干相違するため、その時には熱可塑性樹脂材料とゴム組成物との量や種類を選択して調整して製造することが好ましい。
【００２７】
以下の「表１」及び「表２」は、この発明の外郭部材をアメリカン・フットボールのヘルメット１と、野球用レガース７に実施した場合の実施例を示したものである。
【００２８】
【表１】
2005194637.tif 000003
【００２９】
【表２】
2005194637.tif 000004
【００３０】
以上のように、ヘルメット１及び野球用レガース７の外郭部材５に、熱可塑性樹脂材料を連続層とし、ゴム組成物を分散層とした熱可塑性エラストマー組成物で構成することで、プロテクターの装着競技者ばかりでなく、衝突した相手側競技者の衝撃力を緩和し、怪我等を未然に防止することが出来る上に、プロテクターの耐久性を向上させることが出来るものである。
【図面の簡単な説明】
【００３１】
【図１】この発明を実施したアメリカン・フットボール用のヘルメット及びその他のプロテクターの一部を示す正面図である。
【図２】図１のＡ−Ａ矢視一部断面図である。
【図３】この発明を実施した野球用のヘルメットの斜視図を示している。
【図４】（ａ）は、この発明を実施した野球用レガースの正面図、（ｂ）は、（ａ）の背面図である。
【図５】図４（ｂ）のＢ−Ｂ矢視一部断面図である。
【符号の説明】
【００３２】
１  ヘルメット                  ２  ショルダーパッド
３  ブロッキングパッド          ４  ヘルメット
５  外郭部材                    ６  緩衝材
７  野球用レガース
【図１】
2005194637.tif 000005
【図２】
2005194637.tif 000006
【図３】
2005194637.tif 000007
【図４】
2005194637.tif 000008
【図５】
2005194637.tif 000009